(57)【要約】    【課題】  信頼性が高く、光損失の低い光学装置を提供する。    【解決手段】  基板とフッ素含有ポリイミド膜との密着性を向上させ、かつ、前記基板と前記フッ素含有ポリイミド膜との間に介在させるカップリング膜を形成させるために用いられるカップリング剤であって、０．５μｍ以上の粒子が３０００個／ｇ以下であるカップリング剤により、上記課題は解決される。【選択図】          なし【特許請求の範囲】
【請求項１】
基板とフッ素含有ポリイミド膜との密着性を向上させ、かつ、前記基板と前記フッ素含有ポリイミド膜との間に介在させるカップリング膜を形成させるために用いられるカップリング剤であって、０．５μｍ以上の粒子が３０００個／ｇ以下であるカップリング剤。
【請求項２】
保留粒子径が０．５μｍ以下のフィルターでろ過する段階を含む、基板とフッ素含有ポリイミド膜との密着性を向上させ、かつ、前記基板と前記フッ素含有ポリイミド膜との間に介在させるカップリング膜を形成させるために用いられるカップリング剤の製造方法。
【発明の詳細な説明】
【技術分野】
【０００１】
本発明は、光導波路などの光学装置に適用可能な多層膜において、フッ素含有ポリイミド膜と基板との接着性を向上させるためのカップリング剤に関する。
【背景技術】
【０００２】
近年、情報通信ネットワークの発達による情報伝送が高速化・大容量化するに伴い、ネットワークに接続し大量の情報を高速に伝送することのできる光ファイバ・光部品などの光通信技術の実用化が進められている。なかでも、光損失の低い光ファイバの開発による光通信システムの実用化に伴い、種々の光通信用部品として用いられる光学装置に適用可能な光導波路の研究開発が活発になされている。
【０００３】
光導波路には、光損失が小さい、製造が容易、耐熱性に優れている等の条件が要求されている。光損失の小さい光導波路とするために、石英ガラスや多成分ガラス等の無機系材料が広く用いられてきた。しかし、これらの材料では、光導波路作製時において、長時間を要する、高温が必要、大面積化が必要である等の問題があった。
【０００４】
これに対し、高分子系材料は加工性や価格の点で優れていることから注目されており、なかでもポリイミド系樹脂が、高い耐熱性、ハンダに対する耐性、膜の柔軟性や膜の強度等に優れていることから注目されている。特に、フッ素含有ポリイミド系樹脂は、フッ素を含むため光透過性が高く、屈折率が低い等の特徴を有し、光導波路材料に適している。
【０００５】
前記フッ素含有ポリイミド系樹脂を用いた光導波路の構造としては、基板表面上に屈折率の異なる２種類のフッ素含有ポリイミド膜を、コア層およびクラッド層としてパターニングした多層構造がある（例えば、特許文献１参照）。かような多層構造を有することにより、光損失の低い光導波路が得られる。しかし、フッ素含有ポリイミド系樹脂は、基板表面への密着性が低いため、長時間の使用に対して信頼性に問題があった。
【０００６】
そこで、基板表面とフッ素含有ポリイミド膜との間に、有機ジルコニウム化合物またはジルコニウムアルコキシド化合物から形成されるカップリング膜を有する多層膜を製造する方法が開示されている（例えば、特許文献２および３参照。）。かような方法により、基板表面に対するフッ素含有ポリイミド膜の密着性を向上させることが可能となり得る。
【特許文献１】特開平４−２３５５０６号公報
【特許文献２】特開平７−１７４９３０号公報
【特許文献３】特開平１１−３３７７５３号公報
【発明の開示】
【発明が解決しようとする課題】
【０００７】
上記特許文献２および３の方法を用いることにより、基板表面に対するフッ素含有ポリイミド膜の密着性は向上するものの、多層膜化した際、特にフッ素含有ポリイミド膜の下部にクラックおよびスポットが発生し、信頼性の高い多層膜を得るには問題があった。
【０００８】
そこで、本発明が目的とするところは、基板表面に対するフッ素含有ポリイミド膜の密着性をより向上させ、特に、クラックおよびスポットの発生を抑制することができるカップリング剤を提供することを目的とする。
【課題を解決するための手段】
【０００９】
本発明は、カップリング剤に含まれる粒子数を調製することにより、多層膜の耐クラック性および耐スポット性が改善することを見出した。すなわち、基板とフッ素含有ポリイミド膜との間に介在させるカップリング膜を形成するためのカップリング剤であって、０．５μｍ以上の粒子が３０００個／ｇ以下であるカップリング剤である。
【００１０】
本発明のカップリング剤によれば、粒子数が調製されたカップリング剤を塗布して形成されたカップリング膜により、基板とフッ素含有ポリイミド膜との密着性を維持しつつ、多層膜の耐クラック性および耐スポット性を改善することが可能である。
【発明の効果】
【００１１】
本発明により、信頼性が高く、光損失の低い光導波路を提供することが可能となる。
【発明を実施するための最良の形態】
【００１２】
本発明の第１は、基板とフッ素含有ポリイミド膜との密着性を向上させ、かつ、前記基板と前記フッ素含有ポリイミド膜との間に介在させるカップリング膜を形成させるために用いられるカップリング剤であって、０．５μｍ以上の粒子が３０００個／ｇ以下であるカップリング剤である。
【００１３】
光導波路、多層プリント基板等の光学装置は、屈折率の異なる物質の界面に光が当たると全反射することを応用して、基板上に形成した回路により光信号を導くものである。従って、かような光学装置の構造は、屈折率の高いフッ素含有ポリイミド樹脂の回路と、屈折率の低いフッ素含有ポリイミド樹脂の回路とを有するフッ素含有ポリイミド膜の多層構造を基板上に形成する必要がある。
【００１４】
従来は、基板とフッ素含有ポリイミド膜との密着性を向上させるため、基板とフッ素含有ポリイミド膜との間にカップリング膜を介在させていた。しかし、かようなカップリング膜上にフッ素含有ポリイミド膜を形成すると、特にフッ素含有ポリイミド膜の下部にクラックおよびスポットが発生する恐れがあった。
【００１５】
本発明者らが鋭意検討した結果、かようなクラックおよびスポットは、カップリング剤に含まれる０．５μｍ以上の粗大粒子に起因することが判明した。すなわち、粗大粒子が含まれたカップリング剤を塗布して形成されてなるカップリング膜上にフッ素含有ポリイミド膜を形成すると、前記粗大粒子起因のスポットおよびクラックなどの欠陥が発生しやすいことが判明した。さらに、かような欠陥を有するフッ素含有ポリイミド膜上に、他のフッ素含有ポリイミド膜を形成して多層構造とした場合、下部層のクラック・スポットに起因してフッ素含有ポリイミド膜の表面平滑性の低下等が起こる。従って、得られる膜の品質が低下する。
【００１６】
本発明のカップリング剤は、０．５μｍ以上の粒子が３０００個／ｇ以下である。かようなカップリング剤を用いて形成されたカップリング膜を、基板とフッ素含有ポリイミド膜との間に介在させることで、フッ素含有ポリイミド膜の密着性を維持しつつ、粗大粒子起因のスポットおよびクラックの発生を抑制することが可能となる。なお、カップリング剤に含まれる０．５μｍ以上の粒子数は、リキッドパーティクルカウンター（ＰＭＳ社製  ＡＰＳＳ−２００）を用いて測定できる。
【００１７】
かようなカップリング剤には、特に限定されないが、好ましくは有機ジルコニウム化合物が含まれ、より好ましくは有機ジルコニウム化合物および有機チタニウム化合物が含まれる。かようなカップリング剤を用いて形成されるカップリング膜により、フッ素含有ポリイミド膜と基板表面との接着性を維持しつつ、接着性、耐クラック性および耐スポット性の効果をより向上させることが可能となり得る。
【００１８】
有機ジルコニウム化合物としては、特に限定されないが、ジルコニウムエステルおよびジルコニウムキレート化合物が用いられ得る。ジルコニウムエステルとしては、テトラプロピルジルコネート、テトラブチルジルコネートなどが挙げられる。ジルコニウムキレート化合物としては、テトラキス（アセチルアセトネート）ジルコニウム、モノブトキシトリス（アセチルアセトネート）ジルコニウム、ジブトキシビス（アセチルアセトネート）ジルコニウム、トリブトキシアセチルアセトネートジルコニウム、テトラ（エチルアセチルアセテート）ジルコニウム、モノブトキシトリス（エチルアセチルアセテート）ジルコニウム、ジブトキシビス（エチルアセチルアセテート）ジルコニウム、トリブトキシエチルアセチルアセテート、テトラキス（エチルラクトネート）ジルコニウム、ビス（ビスアセチルアセトネート）ビス（エチルアセチルアセトネート）ジルコニウム、モノアセチルアセトネートトリス（エチルアセチルアセトネート）ジルコニウム、モノブトキシモノアセチルアセトネートビス（エチルアセチルアセトネート）ジルコニウムなどが挙げられ、好ましくはジブトキシビス（アセチルアセトネート）ジルコニウムが挙げられる。ジルコニウムエステルおよびジルコニウムキレート化合物のいずれの場合でも、膜形成時に酸化ジルコニウムを含むものであれば、これらの例示したものに限られるものではない。また、これらの有機ジルコニウム化合物は、単独でまたは２種以上の混合物の形態で使用されてよい。
【００１９】
有機チタニウム化合物としては、特に限定されないが、チタンアルコキシドおよびチタンキレート化合物が挙げられる。チタンアルコキシド化合物としては、テトライソプロポキシチタン、テトラ−ｎ−ブトキシチタン、テトラキス（２−エチルヘキシルオキシ）チタン、テトラキスステアリルオキシチタンなどが挙げられる。チタンキレート化合物としては、テトラキス（アセチルアセトナート）チタン、ジイソプロポキシビス（アセチルアセトナート）チタンなどが挙げられる。チタンアルコキシドおよびチタンキレート化合物のいずれの場合でも、膜形成時に酸化チタニウムを含むものであれば、これら例示したものに限られないが、ジイソプロポキシビス（アセチルアセトナート）チタンが好適に用いられる。また、これらの有機チタニウム化合物は、単独でまたは２種以上の混合物の形態で使用されてよい。
【００２０】
カップリング剤に含まれる有機ジルコニウム化合物と有機チタニウム化合物との合計は、カップリング剤全質量に対して、好ましくは０．１〜５質量％、より好ましくは０．２〜４質量％、さらに好ましくは０．３〜２質量％含まれる。また、有機ジルコニウム化合物および有機チタニウム化合物は質量比で、１０：０〜２：８、好ましくは１０：０〜５：５、より好ましくは１０：０〜７：３となるように添加する。
【００２１】
本発明の第２は、前記カップリング剤の製造方法である。粒子数が調製された本発明のカップリング剤の製造方法としては、保留粒子径が０．５μｍ以下のフィルターでろ過する段階を含む方法が挙げられる。
【００２２】
本発明のカップリング剤は、上述した通りであるが、０．５μｍ以上の粒子が３０００個／ｇ以下である。これは、０．５μｍ以上の大きさの粗大粒子が多く含まれるカップリング剤により形成されたカップリング膜上に、フッ素含有ポリイミド膜を形成すると、前記粗大粒子に起因するスポット、クラックが発生する恐れがあり、さらには、膜の表面平滑性をも損なう恐れがあるためである。
【００２３】
カップリング剤に含まれる０．５μｍ以上の粒子数を、３０００個／ｇ以下とする手段としては、例えば、保留粒子径が、好ましくは０．５μｍ以下、より好ましくは０．１〜０．３μｍのフィルターでろ過することにより、粗大粒子数を制御する手段などが挙げられる。
【００２４】
かようなカップリング剤は、特に限定されないが、上述の有機ジルコニウム化合物または有機チタニウム化合物を、メタノール、エタノール、ブタノール、ベンゼン、トルエン、Ｎ−メチル−２−ピロリドン、Ｎ，Ｎ−ジメチルアセトアミド、γ−ブチロラクトン等の有機溶剤に所定濃度となるように溶解させた後、ろ過を行うことにより得られる。なお、有機ジルコニウム化合物、有機チタニウム化合物、およびカップリング剤に含まれるこれらの濃度は、上述したためここではその説明を省略する。
【００２５】
本発明のカップリング剤を用いて形成されたカップリング膜を有する多層膜は信頼性が高く、光損失の低い光学装置を提供することが可能となる。
【００２６】
ここで、多層膜とは、特に限定されないが、基板と、前記基板上に前記カップリング剤を塗布して形成されてなるカップリング膜と、前記カップリング膜上に形成されてなるフッ素含有ポリイミド膜と、を有する。以下、多層膜に関して順に説明する。
【００２７】
基板としては、フッ素含有ポリイミド膜を硬化させるための熱処理に耐えるものであれば特に限定されない。基板の材料としては、例えば、ガラス、石英等の無機材料、シリコン、ガリウムヒ素、アルミニウム、チタン等の半導体や金属材料、ポリイミド、ポリアミド等の高分子材料、またはこれらの材料を複合化した材料などが挙げられる。
【００２８】
本発明のカップリング剤を塗布して形成されるカップリング膜は、基板とフッ素含有ポリイミド膜との密着性を向上させて剥離を防止する機能を有するのであれば特に限定されない。カップリング膜の厚さは、好ましくは０．００５〜０．３μｍ、より好ましくは０．０１〜０．１５μｍ、特に好ましくは０．０１５〜０．１μｍである。カップリング膜の厚さが０．００５μｍ未満だと、密着性が低下する恐れがある。また、カップリング膜の厚さが０．３μｍを超えると、膜自体が脆くなる恐れがある。
【００２９】
かようなカップリング膜の形成方法としては、上述の通り調製されたカップリング剤を、スピンコート法などにより基板表面上に塗布し、１００〜３５０℃、好ましくは１５０〜３２０℃、より好ましくは２００〜３００℃で、１〜３０分程度、乾燥する方法が挙げられる。また、基板表面に塗布するカップリング剤の膜厚は、乾燥後のカップリング膜が所望する膜厚を有するように適宜決定すればよい。
【００３０】
また、カップリング膜には、好ましくはジルコニウム成分が含まれ、より好ましくはジルコニウム成分およびチタニウム成分が含まれる。これらの成分は、原料として用いた有機ジルコニウム化合物または有機チタニウム化合物から得られ、カップリング膜を製造する段階において膜を固化させた際に残存する成分のことである。
【００３１】
ジルコニウム成分としては、主として、酸化ジルコニウムが挙げられる。カップリング膜に含まれるジルコニウム成分は、カップリング膜全質量に対して２０質量％以上１００質量％以下、好ましくは５０質量％以上１００質量％以下、より好ましくは７０質量％以上１００質量％以下である。これは、カップリング膜全質量に対して、ジルコニウム成分が２０質量％未満であると、密着性が低下する恐れがあるためである。
【００３２】
また、チタニウム成分は、カップリング膜全質量に対して８０質量％以下、好ましくは５０質量％以下、より好ましくは３０質量％以下である。カップリング膜全質量に対して、チタニウム成分が８０質量％を超えると、密着性が低下する恐れがある。
【００３３】
次に、カップリング膜上に形成されてなるフッ素含有ポリイミド膜は、フッ素含有ポリイミド前駆体を熱処理することにより得られる。本発明で使用するフッ素含有ポリイミド前駆体は、特に制限はない。フッ素含有ポリイミド膜の厚さは、所望する特性を有する多層膜が得られるように適宜決定すればよい。
【００３４】
フッ素含有ポリイミド膜としては、耐熱性、耐薬品性、撥水性、誘電特性、電気特性、光学特性に優れる点で、下記式（１）で示すフッ素含有ポリアミド酸（以下、単に「ポリアミド酸」とも称する。）を好ましく使用することができる。
【００３５】
【化１】
2005075978.tif 000002
【００３６】
（式中、Ｘは４価の有機基、Ｙは２価の有機基であり、Ｘおよび／またはＹのいずれかに少なくとも１個のフッ素原子を含む。）
Ｘは４価の有機基であり、該４価の有機基としては、環状アルキル、鎖状アルキル、オレフィン、グリコールなど由来の、４価の脂肪族有機基；ベンゼンビフェニル、ビフェニルエーテル、ビスフェニルベンゼン、ビスフェノキシベンゼンなど由来の、４価の芳香族有機基；ならびにこれらの含ハロゲン脂肪族および芳香族有機基などが挙げられる。これらのうち、４価の芳香族有機基、より好ましくは４価の含ハロゲン芳香族有機基が、上記（１）における「Ｘ」として好ましい。これらのうち、上記（１）における「Ｘ」として特に好ましい４価の有機基の例としては、下記式：
【００３７】
【化２】
2005075978.tif 000003
【００３８】
で示される４価の基が挙げられる。
【００３９】
上記式（１）におけるＸの好ましい構造を示す式において、Ｒ１及びＲ２は、ハロゲン原子、即ち、フッ素原子、塩素原子、臭素原子またはヨウ素原子を表わし、好ましくはフッ素または塩素原子、最も好ましくはフッ素原子を表わす。この際、Ｒ１及びＲ２は、同一であってもまたは異なるものであってもよく、また、Ｒ１及びＲ２がそれぞれの相当するベンゼン環中で複数個存在する（即ち、ｍ及びｍ’が２または３である）場合には、Ｒ１及びＲ２は、それぞれ、各ベンゼン環中で同一であってもまたは異なるものであってもよい。また、ｍ及びｍ’は、それぞれ、相当するベンゼン環へのＲ１及びＲ２の結合数を表わし、０〜３の整数であり、耐熱性、耐薬品性、撥水性及び低誘電性を考慮すると、Ｃ−Ｈ結合が存在しないことが好ましいため、好ましくは３である。この際、ｍ及びｍ’は、同一の数であってもまたは異なる数であってもよい。
【００４０】
また、上記式において、Ｚは結合子または下記式：
【００４１】
【化３】
2005075978.tif 000004
【００４２】
で示される２価の基である。これらのうち、Ｚは、結合子または下記式：
【００４３】
【化４】
2005075978.tif 000005
【００４４】
で示される２価の基であることが好ましい。
【００４５】
上記「Ｚ」を表わす式において、Ｙ’及びＹ”は、ハロゲン原子、即ち、フッ素原子、塩素原子、臭素原子またはヨウ素原子を表わし、好ましくはフッ素原子または塩素原子、最も好ましくはフッ素原子を表わす。上記「Ｚ」を表わす式において、Ｙ’及びＹ”双方が存在する際には、Ｙ’及びＹ”は、同一であってもまたは異なるものであってもよく、また、Ｙ’及びＹ”がそれぞれの相当するベンゼン環中で複数個存在する（即ち、ｒ及びｒ’が２〜４の整数である）場合には、Ｙ’及びＹ”は、それぞれ、各ベンゼン環中で同一であってもまたは異なるものであってもよい。また、ｒ及びｒ’は、それぞれ、相当するベンゼン環へのＹ’及びＹ”の結合数を表わし、０〜４、好ましくは２〜４の整数であり、耐熱性、耐薬品性、撥水性及び低誘電性を考慮すると、Ｃ−Ｈ結合が存在しないことが好ましいため、最も好ましくは４である。この際、ｒ及びｒ’は、同一の数であってもまたは異なる数であってもよい。
【００４６】
上記式（１）において、Ｙは２価の有機基であり、1)炭素−水素結合のみからなる直鎖または分岐、環を含んでいてもよい２価の脂肪族基、芳香族機、２以上の該脂肪族基や芳香族基が酸素原子、窒素原子、硫黄原子などの炭素原子以外の異種原子で結合した２価のハロゲン不含有機基のほか、2)上記1)の有機基に含まれる炭素−水素結合の一部の水素原子がハロゲン原子で置換された２価の部分ハロゲン有機基、3)上記1)の有機基に含まれる炭素−水素結合の全の水素原子がハロゲン原子で置換された２価の全ハロゲン有機基であることが好ましい。なお、部分ハロゲン有機基や全ハロゲン有機基に含まれるハロゲン原子としては、全て同一である必要はなく、「Ｙ」中に異なるハロゲン原子を含んでいてもよい。上記1)のハロゲン不含有機基としては、環状アルキル、鎖状アルキル、オレフィン、グリコールなど由来の２価の脂肪族有機基；ベンゼンビフェニル、ビフェニルエーテル、ビスフェニルベンゼン、ビスフェノキシベンゼンなど由来の２価の芳香族有機基、芳香族有機基がある。また、2)の部分ハロゲン有機基や3)の全ハロゲン有機基としては、1)のハロゲン不含有機基の一部または全部の水素原子がハロゲン原子で置換されたものが例示できる。
【００４７】
上記（１）における「Ｙ」としてより好ましい２価の有機基の例としては、下記に示す1)〜3)のいずれかの２価の有機基であることが好ましく、耐熱性、耐薬品性、撥水性及び低誘電性を考慮すると、最も好ましいのは3)である。
【００４８】
【化５】
2005075978.tif 000006
【００４９】
本発明において、上記式（１）で示すポリアミド酸はフッ素原子を含むことを必須とする。また、上記式（１）で示される繰り返し単位を有するポリアミド酸は、この繰り返し単位の存在によってこれから形成されるポリイミドの所望の屈折率（即ち、既存の全ハロゲン化ポリイミドに対する屈折率差Δｎ）が達成できる。該ポリアミド酸は、近赤外域光、特に光通信波長域（１．０〜１．７μｍ）における光透過損失を考慮すると、炭素−水素結合（Ｃ−Ｈ結合）が存在しないことが好ましい。この点から、上記式（１）を構成する炭素に結合する水素原子の全てがハロゲン原子に置換されたもの（以下、「全ハロゲン化ポリアミド酸」とも称する。）であることが好ましい。すなわちこれによって、耐熱性、耐薬品性、撥水性、誘電特性、電気特性及び光学特性に優れるフッ素含有ポリイミド膜の原料となり得る。
【００５０】
なお、上記式（１）で示すポリアミド酸の製造方法については以下に詳述するが、この記載から、該ポリアミド酸の末端は、ジアミン化合物及びテトラカルボン酸誘導体の添加量（モル比）によって異なるものの、アミン末端または酸誘導体末端のいずれかであると考えられる。なお、該ポリアミド酸は、同一の繰り返し単位からなるものであってもまたは異なる繰り返し単位からなるものであってもよく、後者の場合には、その繰り返し単位はブロック状であってもまたはランダム状であってもよい。
【００５１】
該ポリアミド酸は、公知の技術の組み合わせによって製造でき、その製造方法は、特に制限されるものではない。一般的には、有機溶媒中で、下記式（２）で示されるジアミン化合物を、下記式（３）で示すテトラカルボン酸、その酸無水物もしくは酸塩化物、またはそのエステル化物等と反応させる方法が好ましく使用される。なお、下記式（２）における「Ｙ」、ならびに下記式（３）における「Ｘ」は、上記式（１）における定義と同様である。
【００５２】
【化６】
2005075978.tif 000007
【００５３】
【化７】
2005075978.tif 000008
【００５４】
上記（２）で示すジアミン化合物としては、上記（３）で示すテトラカルボン酸等と反応して上記（１）で示すポリアミド酸が製造できるような構造を有するものであれば、特に制限されるものではない。したがって好ましいポリアミド酸の構造から、
1)：４，４’−ジアミノジフェニルエーテル、２，２−ジメチル−４，４’−ジアミノビフェニル、２，２−ビス［４−（４−アミノフェノキシ）フェニル］プロパン、１，４−ビス（４−アミノフェノキシ）ベンゼン、９，９−ビス（４−アミノフェニル）フルオレン、
2)：２，２’−ビス（トリフルオロメチル）−４，４−ジアミノビフェニル、２，２’−ビス［４−（４−アミノフェノキシ）フェニル］ヘキサフルオロプロパン、
3)：５−クロロ−１，３−ジアミノ−２，４，６−トリフルオロベンゼン、２，４，５，６−テトラクロロ−１，３−ジアミノベンゼン、２，４，５，６−テトラフルオロ−１，３−ジアミノベンゼン、４，５，６−トリクロロ−１，３−ジアミノ−２―フルオロベンゼン、５−ブロモ−１，３−ジアミノ−２，４，６−トリフルオロベンゼン、２，４，５，６−テトラブロモ−１，３−ジアミノベンゼンが好ましく、５−クロロ−１，３−ジアミノ−２，４，６−トリフルオロベンゼンが好ましい。これらの中でも、２，４，５，６−テトラフルオロ−１，３−ジアミノベンゼン、５−クロロ−１，３−ジアミノ−２，４，６−トリフルオロベンゼンが特に好ましい。なお、これらのジアミン化合物は、単独で使用されてもあるいは２種以上の混合物の形態で使用されてもよい。
【００５５】
一方、上記（３）で示すテトラカルボン酸、その酸無水物もしくは酸塩化物としては、特に制限されるものではなく、特開平１１−１４７９５５号公報に記載の方法など、公知の技術またはその組み合わせによって製造できる。具体的には、ヘキサフルオロ−３，３’，４，４’−ビフェニルテトラカルボン酸、ヘキサクロロ−３，３’，４，４’−ビフェニルテトラカルボン酸、ヘキサフルオロ−３，３’，４，４’−ビフェニルエーテルテトラカルボン酸、ヘキサクロロ−３，３’，４，４’−ビフェニルエーテルテトラカルボン酸、ビス（３，４−ジカルボキシトリフルオロフェニル）スルフィド、ビス（３，４−ジカルボキシトリクロロフェニル）スルフィド、１，４−ビス（３，４−ジカルボキシトリフルオロフェノキシ）テトラフルオロベンゼン、１，４−ビス（３，４−ジカルボキシトリクロロフェノキシ）テトラフルオロベンゼン、１，４−ビス（３，４−ジカルボキシトリフルオロフェノキシ）テトラクロロベンゼン、１，４−ビス（３，４−ジカルボキシトリクロロフェノキシ）テトラクロロベンゼン、３，６−ジフルオロピロメリット酸、３，６−ジクロロピロメリット酸、３−クロロ−６−フルオロピロメリット酸等の、上記式（３）のハロゲン化テトラカルボン酸；対応する酸二無水物；対応する酸塩化物；メチルエステル、エチルエステル等の対応するエステル化物などが挙げられる。これらのうち、ヘキサフルオロ−３，３’，４，４’−ビフェニルテトラカルボン酸、ヘキサフルオロ−３，３’，４，４’−ビフェニルエーテルテトラカルボン酸、１，４−ビス（３，４−ジカルボキシトリフルオロフェノキシ）テトラフルオロベンゼン、１，４−ビス（３，４−ジカルボキシトリフルオロフェノキシ）テトラクロロベンゼン、ならびにこれらの対応する酸二無水物及び酸塩化物が好ましく、ヘキサフルオロ−３，３’，４，４’−ビフェニルエーテルテトラカルボン酸、１，４−ビス（３，４−ジカルボキシトリフルオロフェノキシ）テトラフルオロベンゼン、１，４−ビス（３，４−ジカルボキシトリフルオロフェノキシ）テトラクロロベンゼン、およびこれらの酸二無水物が特に好ましい。なお、これらのハロゲン化テトラカルボン酸誘導体は、単独で使用されてもあるいは２種以上の混合物の形態で使用されてもよい。
【００５６】
有機溶媒中で、上記（２）で示されるジアミン化合物を上記式（３）のテトラカルボン酸等と反応させる方法によって、所望のポリアミド酸が製造できる。
【００５７】
該ジアミン化合物の添加量は、テトラカルボン酸等と効率よく反応できる量であればよく特に制限されない。具体的には、該ジアミン化合物の添加量は、化学量論的には、該テトラカルボン酸誘導体と等モルであるが、好ましくは該テトラカルボン酸等の全モル数を１モルとした場合に、０．８〜１．２モル、より好ましくは０．９〜１．１モルである。この際、ジアミン化合物の添加量が０．８モル未満であると、該テトラカルボン酸等が多量に残存してしまい精製工程が複雑になる恐れがあり、また、重合度が大きくならない恐れがあり、逆に１．２モルを超えると、該ジアミン化合物が多量に残存してしまい精製工程が複雑になる恐れがあり、また、重合度が大きくならない恐れがある。
【００５８】
反応は有機溶媒中で行なうことができ、該ジアミン化合物及び該テトラカルボン酸等との反応が効率よく進行でき、かつこれらの原料に対して不活性であれば、特に制限されるものではない。例えば、Ｎ−メチル−２−ピロリジノン、Ｎ，Ｎ−ジメチルアセトアミド、Ｎ，Ｎ−ジメチルホルムアミド、ジメチルスルホキシド、スルホラン、メチルイソブチルケトン、アセトニトリル、ベンゾニトリルなどの極性有機溶媒が挙げられる。なお、これらの有機溶媒は、単独で使用されてもあるいは２種以上の混合物の形態で使用されてもよい。また、有機溶媒の量は、ジアミン化合物及びテトラカルボン酸等との反応が効率よく進行できる量であれば特に制限されないが、有機溶媒中のジアミン化合物の濃度が１〜８０質量％、より好ましくは５〜５０質量％となるような量であることが好ましい。
【００５９】
ジアミン化合物及びテトラカルボン酸等との反応条件は、これらの反応が十分進行できる条件であれば特に制限されるものではない。例えば、反応温度は、好ましくは０〜１００℃、より好ましくは２０〜５０℃である。また、反応時間は、通常、１〜２００時間、好ましくは２〜１９２時間である。また、反応は、加圧下、常圧下または減圧下のいずれの圧力下で行なってもよいが、好ましくは常圧下で行われる。また、ジアミン化合物及びテトラカルボン酸等との反応は、反応効率及び重合度などを考慮すると、乾燥した不活性ガス雰囲気下で行なわれることが好ましく、この際の反応雰囲気における相対湿度は、好ましくは１０ＲＨ％以下、より好ましくは１ＲＨ％以下であり、不活性ガスとしては、窒素、ヘリウム、アルゴンなどが使用できる。
【００６０】
上述した通り、ポリアミド酸を熱処理して得たフッ素含有ポリイミド膜は、耐熱性、耐薬品性、撥水性、誘電特性、電気特性及び光学特性に優れる。従って、かようなフッ素含有ポリイミド膜を含む多層膜は、様々な光学装置に有用である。
【００６１】
フッ素含有ポリイミド膜の製造方法としては、特に制限されないが、例えば、フッ素含有ポリアミド酸をスピンコート、スピナ、または、印刷などによる方法によりカップリング膜上に塗布し、熱処理を行なうことにより、硬化させてフッ素含有ポリイミド膜を形成する方法が挙げられる。
【００６２】
フッ素含有ポリアミド酸は上述した通りであり、ここではその説明を省略する。カップリング膜上に塗布するフッ素含有ポリアミド酸は、溶媒中に溶解したものであってもよい。このような溶媒として、例えば、Ｎ−メチル−２−ピロリジノン、Ｎ，Ｎ−ジメチルアセトアミド、アセトニトリル、ベンゾニトリル、ニトロベンゼン、ニトロメタン、ジメチルスルフォキシド、アセトン、メチルエチルケトン、イソブチルケトンおよびメタノール等の極性溶媒やトルエンやキシレン等の非極性溶媒などが挙げられる。これらのうち好ましくは、Ｎ−メチル−２−ピロリジノン及びＮ，Ｎ−ジメチルアセトアミドが使用される。また、これらの溶媒は、単独でまたは２種類以上の混合物の形態で使用されてよい。なお、該溶媒中のフッ素含有ポリアミド酸濃度は、１０〜５０質量％であることが好ましい。また、膜形成にはフッ素含有ポリアミド酸の粘度にも関連し、１０ポイズ〜１０００ポイズであることが好ましく、より好ましくは２５ポイズ〜１５０ポイズである。
【００６３】
フッ素含有ポリアミド酸を塗布する膜厚は、溶媒量などに応じて、熱処理後のフッ素含有ポリイミド膜が所望する膜厚を有するように適宜決定すればよい。
【００６４】
熱処理条件は特に制限されるものではなく、該フッ素含有ポリアミド酸が効率良く閉環されて硬化し、所望のフッ素含有ポリイミド膜が製造できる条件であればよい。具体的には、加熱処理は、通常、空気中、好ましくは、窒素、ヘリウム、アルゴンなどによる不活性ガス雰囲気中で、７０〜３５０℃程度で２〜５時間程度行なわれ、該熱処理は、段階的に行なってもあるいは連続的に行なってもよい。好ましい実施態様によれば、フッ素含有ポリアミド酸は、７０℃で２時間、１６０℃で１時間、２５０℃で３０分、及び３５０℃で１時間、段階的に加熱処理が行なわれることが好ましい。
【００６５】
該フッ素含有ポリアミド酸を熱処理すると対応するフッ素含有ポリイミドが得られる。この際、ポリアミド酸の熱処理は、溶剤中で行なわれても、あるいは溶剤の不存在下で行なわれてもよいが、反応効率などを考慮すると、溶剤中で行なわれることが好ましい。この際、フッ素含有ポリアミド酸は、上述したフッ素含有ポリアミド酸の製造工程によりジアミン化合物とテトラカルボン酸等との反応で得られた溶液の形態で加熱処理されても、またはこれからフッ素含有ポリアミド酸を固体として分離した後、溶剤に再溶解して加熱処理されてもよい。
【００６６】
本発明のカップリング剤を用いて形成されるカップリング膜を有する多層膜は、光学装置に適用され得る。光学装置とは、上述した基板上の多層膜を用いて、光導波路、光合波器、光分波路、光減衰器、光回折器、光増幅器、光干渉器、光フィルタ、光スイッチ、波長変換器、発光素子、受光素子あるいはこれらが複合化されたものなどを形成したものを指す。また、基板上には、発光ダイオード、フォトダイオード等の半導体装置や電極用の金属膜が形成されることもあり、更に基板の保護や屈折率調製などのために、基板上に酸化シリコン、窒化シリコン、酸化アルミニウム、窒化アルミニウム、酸化タンタルなどの被膜が形成されることもある。
【００６７】
また、多層膜におけるフッ素含有ポリイミド膜の構造は、用いる光学装置の用途に併せて適宜決定すればよく、埋込み型、リッジ型、装荷型など従来公知のいずれの構造であってもよい。例えば、埋込み型の構造を有するフッ素含有ポリイミド膜の形成方法としては、上記特許文献１、および、特開２００２−９０５５９号公報に記載の方法などが挙げられる。
【実施例】
【００６８】
以下、本発明の実施例により具体的に説明する。
【００６９】
＜合成例１＞
５０ｍｌ容の三ツ口フラスコに、１，３−ジアミノ−２，４，５，６−テトラフルオロベンゼン  １．８０ｇ（１０ミリモル）、下記式：
【００７０】
【化８】
2005075978.tif 000009
【００７１】
で示される４，４’−［（２，３，５，６−テトラフルオロ−１，４−フェニレン）ビス（オキシ）］ビス（３，５，６−トリフルオロフタル酸無水物）５．８２ｇ（１０ミリモル）、及びＮ，Ｎ−ジメチルアセトアミド  １４．１５ｇを仕込んだ。この混合液を、窒素雰囲気中で、室温で、８日間、撹拌することによって、ポリアミド酸溶液（ポリアミド酸３５．０質量％溶液）を得た。
【００７２】
＜合成例２＞
５０ｍｌ容の三ツ口フラスコに、５−クロロ−１，３−ジアミノ−２，４，６−トリフルオロベンゼン  １．９７ｇ（１０ミリモル）、合成例１で使用した４，４’−［（２，３，５，６−テトラフルオロ−１，４−フェニレン）ビス（オキシ）］ビス（３，５，６−トリフルオロフタル酸無水物）  ５．８２ｇ（１０ミリモル）、及びＮ，Ｎ−ジメチルアセトアミド  １５．８２ｇを仕込んだ。この混合液を、窒素雰囲気中で、室温で、８日間、攪拌することによって、ポリアミド酸溶液（ポリアミド酸３３．０質量％溶液）を得た。
【００７３】
＜合成例３＞
５０ｍｌ容の三ツ口フラスコに、９，９−ビス（４−アミノフェニル）フルオレン３．４９ｇ（１０ミリモル）、合成例１で使用した４，４’−［（２，３，５，６−テトラフルオロ−１，４−フェニレン）ビス（オキシ）］ビス（３，５，６−トリフルオロフタル酸無水物）  ５．８２ｇ（１０ミリモル）、及びＮ，Ｎ−ジメチルアセトアミド  ２１．７ｇを仕込んだ。この混合液を、窒素雰囲気中で、室温で、２日間、攪拌することによって、ポリアミド酸溶液（ポリアミド酸３０．０質量％溶液）を得た。
【００７４】
＜合成例４＞
５０ｍｌ容の三ツ口フラスコに、２，２’−ビス（トリフルオロメチル）−４，４−ジアミノビフェニル  ３．２ｇ（１０ミリモル）、合成例１で使用した４，４’−［（２，３，５，６−テトラフルオロ−１，４−フェニレン）ビス（オキシ）］ビス（３，５，６−トリフルオロフタル酸無水物）  ５．８２ｇ（１０ミリモル）、及びＮ，Ｎ−ジメチルアセトアミド  ２１．０ｇを仕込んだ。この混合液を、窒素雰囲気中で、室温で、２日間、攪拌することによって、ポリアミド酸溶液（ポリアミド酸３０．０質量％溶液）を得た。
【００７５】
＜実施例１＞
有機ジルコニウム化合物としてジブトキシビス（アセチルアセトネート）ジルコニウムをトルエンに溶解し、有機ジルコニウム化合物を１質量％含むカップリング剤を調合し、０．１μｍのフィルターによりろ過を行った。前記カップリング剤には、０．５μｍ以上の粒子が５０個／ｇ含まれていた。
【００７６】
次に、シリコンウェハ（厚さ５２５ｍｍ）の基板上に、前記カップリング剤を滴下し、スピンコート（４０００ｒｐｍ／６０秒）を行った後に、空気雰囲気のオーブン（３００℃／２分）中で加熱乾燥し、カップリング膜（膜厚０．０２μｍ）を形成した。
【００７７】
さらに、前記カップリング膜上に合成例１で得たポリアミド酸溶液を滴下し、スピンコート（１０００ｒｐｍ／６０秒）を行った後に、窒素雰囲気中７０℃で２時間、１６０℃で１時間、２５０℃で３０分、３３０℃で１時間、で熱処理を行いフッ素含有ポリイミド膜（厚さ１７μｍ）を形成した。
【００７８】
＜実施例２＞
有機ジルコニウム化合物としてジブトキシビス（アセチルアセトネート）ジルコニウム、および、有機チタニウム化合物としてジイソプロポキシビス（アセチルアセトナート）チタンをトルエンに溶解し、有機ジルコニウム化合物および有機チタニウム化合物を１質量％含むカップリング剤（有機ジルコニウム化合物：有機チタニウム化合物＝１：４（質量比））を調合し、０．１μｍのフィルターによりろ過を行った。前記カップリング剤には、０．５μｍ以上の粒子が１２０個／ｇ含まれていた。
【００７９】
次に、前記カップリング剤および合成例２で得たポリアミド酸溶液を用いて、実施例１と同様にして、カップリング膜およびフッ素含有ポリイミド膜を形成した。
【００８０】
＜実施例３＞
合成例３で得たポリアミド酸溶液を用いてフッ素含有ポリイミド膜を形成した以外は、実施例１と同様に行った。
【００８１】
＜実施例４＞
合成例４で得たポリアミド酸溶液を用いてフッ素含有ポリイミド膜を形成した以外は、実施例１と同様に行った。
【００８２】
＜比較例１＞
カップリング剤をろ過しないで行った以外は、実施例１と同様にして行った。前記カップリング剤には、０．５μｍ以上の粒子が３５００個／ｇ含まれていた。
【００８３】
＜評価＞
実施例および比較例で形成したフッ素含有ポリイミド膜を以下の手順により評価を行い、その結果を表１に示した。
【００８４】
まず、実施例および比較例で形成したフッ素含有ポリイミド膜の外観を目視により、クラック・スポットの発生の有無を観察した。
【００８５】
さらに、密着性を評価するため、フッ素含有ポリイミド膜に碁盤目状に傷を付けた後、これを室温の水に２４時間浸漬した後の剥離状態を目視により観察した。
【００８６】
【表１】
2005075978.tif 000010
【００８７】
表１に示した実施例および比較例の結果から、ろ過を行なうことにより０．５μｍ以上の粒子数を３０００個／ｇ以下としたカップリング剤を塗布して形成された実施例１〜４のカップリング膜は、スポットおよびクラックの発生が見られなかった。これに対し、ろ過を行なわずに０．５μｍ以上の粒子数が３０００個／ｇ以上であったカップリング剤を塗布して形成された比較例１のカップリング膜には、スポットおよびクラックの発生、ならびに、凹凸の発生が見られた。
【００８８】
従って、０．５μｍ以上の粒子が３０００個／ｇ以下であるカップリング剤を塗布して形成されたカップリング膜により、スポットおよびクラックの発生が抑制されることが示された。